ПОРОШОК МИНЕРАЛЬНОГО МАТЕРИАЛА С ХОРОШЕЙ ДИСПЕРГИРУЕМОСТЬЮ И ПРИМЕНЕНИЕ УКАЗАННОГО ПОРОШКА МИНЕРАЛЬНОГО МАТЕРИАЛА

1. Способ получения измельченного минерального материала, включающий стадии:
50
a) мокрого помола минерального материала на по меньшей мере одной стадии помола в водной суспензии или взвеси до тех пор, пока минеральный материал не будет иметь медианный взвешенный диаметр частиц dот 0,1 до 1,5 мкм, предпочтительно от 0,4 до 1,1 мкм, более предпочтительно от 0,6 до 0,9 мкм, а наиболее предпочтительно он составляет 0,8 мкм, и при этом по меньшей мере на одной стадии помола не присутствуют соответствующие технологические агенты;
50
b) необязательного дополнительного концентрирования или обезвоживания водной суспензии или взвеси на стадии a) до достижения содержания твердого продукта, находящегося в пределах между 50 и 70%, предпочтительно между 55 и 65%, а наиболее предпочтительно до содержания 60 мас.% сухого материала, указанный минеральный материал имеет медианный взвешенный диаметр частиц d от 0,1 до 1,5 мкм, предпочтительно от 0,4 до 1,1 мкм, более предпочтительно от 0,6 до 0,9 мкм, а наиболее предпочтительно он составляет 0,8 мкм;
c) сушки водной суспензии или взвеси со стадии a) или b) до получения минеральных материалов с содержанием твердых продуктов 99,8%, где соответствующие технологические агенты не присутствуют;
d) необязательной поверхностной обработки продукта со стадии c) с помощью по меньшей мере одной алифатической карбоновой кислоты.
2. Способ по п. 1, дополнительно включающий стадию деагломерации e) после стадии d).
3. Способ по п. 1 или 2, в котором стадия a) включает по меньшей мере одну стадию помола, где содержание твердых продуктов составляет от 10 до 40 мас.%, предпочтительно от 20 до 30 мас.%, и обязательную стадию b), и где на стадии помола не присутствуют соответствующие технологические агенты.
4. Способ по п. 1 или 2, в котором минеральный материал выбирают из группы, содержащей мрамор, мел, доломит, кальцит, известняк, гидроксид магния, тальк, гипс, оксид титана или их смеси.
5. Способ по п. 1 или 2, в котором дополнительное концентрирование на стадии b) осуществляют посредством механического и/или термического дополнительного концентрирования и/или их сочетания, предпочтительно посредством центрифугирования.
6. Способ по п. 1 или 2, в котором сушку на стадии c) осуществляют с помощью средств, выбранных из группы, включающей атомизацию, распылительную сушку, сушку в роторной печи, сушку в испарительном бассейне, струйную сушку, сушку в псевдоожиженном слое, сушку вымораживанием, распылительную сушку в псевдоожиженном слое или сушку с помощью распылительного сопла, предпочтительно с помощью распылительной сушки.
7. Способ по п. 1 или 2, в котором по меньшей мере одну алифатическую карбоновую кислоту из стадии d) выбирают из группы, включающей бутановую кислоту, пентановую кислоту, гексановую кислоту, гептановую кислоту, октановую кислоту, нонановую кислоту, декановую кислоту, ундекановую кислоту, лауриновую кислоту, тридекановую кислоту, миристиновую кислоту, пентадекановую кислоту, пальмитиновую кислоту, гептадекановую кислоту, стеариновую кислоту, нонадекановую кислоту, арахиновую кислоту, генэйкозановую кислоту, бегеновую кислоту, лигноцериновую кислоту и/или их смеси.
8. Минеральный материал, полученный с помощью способа по любому из пп. 1-7.
9. Применение минерального материала по п. 8 в бумаге, краске, покрытиях, термопластичных или термоотверждаемых смолах, каучуках, пищевых продуктах, упаковках для пищевых продуктов, косметике, лекарственных препаратах, бетоне или цементном растворе.
10. Применение по п. 9, где термопластичный полимер выбирают из группы, включающей полиолефины, смолы на основе галогенированных полимеров, стирольные смолы, акриловые смолы, поликарбонатные смолы, полиэфирные смолы, полиуретановые смолы и их сочетания и термоотверждаемые смолы, включающие гибкие полиуретановые пены, полиамидные смолы, и их сочетания.
11. Применение по п. 10, где смолу на основе галогенированного полимера предпочтительно выбирают из группы, включающей PVC, хлорированный поливинилхлорид PVCC, винилиденполифторид PVDF или их смеси.
12. Применение по п. 10, где полиолефиновую смолу предпочтительно выбирают из группы, включающей гомополимеры и/или сополимеры полиэтиленов (поперечно сшитый или не поперечно сшитый полиэтилен) и/или пропиленов и/или их смеси.
13. Применение минерального материала по п. 8 в промежуточных полимерных продуктах, включающих концентрат, соединение, сухую смесь или грануляты.
14. Бумага, содержащая минеральный материал по п. 8.
15. Краска, содержащая минеральный материал по п. 8.
16. Покрытия, содержащие минеральный материал по п. 8.
17. Бетон или цементный раствор, содержащий минеральный материал по п. 8.
18. Промежуточные полимерные продукты, включающие концентрат, соединение, сухую смесь или грануляты, содержащие минеральный материал по п. 8.
19. Термопластичный полимер, содержащий минеральный материал по п. 8.
20. Продукт на основе термопластичного полимера, содержащий минеральный материал по п. 8.
21. Продукт на основе термопластичного полимера по п. 20, где продукт на основе термопластичного полимера содержит по меньшей мере один термопластичный полимер, выбранный из группы, включающей полиолефины, стирольные смолы, акриловые смолы, поликарбонатные смолы, полиэфирные смолы, полиуретановые смолы, полиамидные смолы, смолы на основе галогенированных полимеров и их сочетания.
22. Продукт на основе термопластичного полимера по п. 21, где смолу на основе галогенированного полимера предпочтительно выбирают из группы, включающей PVC, хлорированный поливинилхлорид PVCC, винилиденполифторид PVDF или их смеси.
23. Продукт на основе термопластичного PVC по п. 22, где минеральный материал присутствует в количествах от 1 phr до 200 phr, предпочтительно от примерно 5 phr до примерно 19 phr, еще более предпочтительно от примерно 6 phr до примерно 18 phr, а еще более предпочтительно от примерно 7 phr до примерно 17 phr.
2
2
24. Продукт на основе термопластичного PVC по п. 23, где продукт на основе термопластичного PVC имеет ударную прочность по Шарпи от 10 кДж/м до примерно 140 кДж/м, измеренную в соответствии с ISO 179/1eA на экструдированных образцах.
25. Продукт на основе термопластичного PVC по п. 23 или 24, где продукт на основе термопластичного PVC имеет глянец при 60° [-] от примерно 20 до примерно 60, предпочтительно от 40 до примерно 60, еще более предпочтительно от примерно 42 до примерно 55.
26. Продукт на основе термопластичного полимера по любому из пп. 20 или 21, где продукт на основе термопластичного полимера выбирают из группы, включающей профили, такие как оконные профили, трубы, и технические профили, такие как короба для кабелей или проводов, стенные, потолочные или облицовочные панели, изоляцию для проводов, волокна, листы, пленки и нетканые материалы.
27. Продукт на основе термопластичного PVC по любому из пп. 20 или 21, где продукт на основе термопластичного PVC выбирают из группы, включающей оконные профили, трубы, технические профили, такие как короба для кабелей или проводов, стенные, потолочные или облицовочные панели, изоляция для проводов, волокна и нетканые материалы.
28. Термопластичные пластифицируемые PVC продукты, содержащие минеральный материал по п. 8.
29. Термопластичные пластизольные продукты, содержащие минеральный материал по п. 8.
30. Термоотверждаемые полимеры, включающие полиуретан, вспененный полиуретан, ненасыщенные полиэфирные смолы, содержащие минеральный материал по п. 8.
31. Термопластичный полимер по п. 19, где полимер представляет собой биопластик или биодеградируемый полимер.